(57)【要約】【課題】薄くかつ均一な保護層が集電体本体に積層されている二次電池用集電体、及びその製造方法、並びに、充放電特性、及びエネルギー密度に優れた二次電池を提供する。【解決手段】金属からなる集電体本体と、前記集電体本体の少なくとも一方の表面に積層された、セルロースナノファイバーに複数の導電性ナノ粒子が線状に担持されてなる導電性ナノ粒子集合体からなる層とを含むことを特徴とする、二次電池用集電体。【選択図】なし【特許請求の範囲】
【請求項１】
金属からなる集電体本体と、前記集電体本体の少なくとも一方の表面に積層された、セルロースナノファイバーに複数の導電性ナノ粒子が線状に担持されてなる導電性ナノ粒子集合体からなる層とを含むことを特徴とする、二次電池用集電体。
【請求項２】
前記導電性ナノ粒子の平均粒径が３０ｎｍ以下である、請求項１に記載の二次電池用集電体。
【請求項３】
前記セルロースナノファイバーの平均繊維径が３０ｎｍ以下である、請求項１又は２に記載の二次電池用集電体。
【請求項４】
前記導電性ナノ粒子集合体からなる層の厚さが５０ｎｍ〜１０００ｎｍである、請求項１〜３のいずれか１項に記載の二次電池用集電体。
【請求項５】
前記導電性ナノ粒子集合体における導電性ナノ粒子とセルロースナノファイバーのモル比（導電性ナノ粒子／セルロースナノファイバー）は０．８〜２０である、請求項１〜４のいずれか１項に記載の二次電池用集電体。
【請求項６】
前記導電性ナノ粒子が、Ｉｎ２Ｏ３、ＺｎＯ、ＺｎＯ２、ＳｎＯ、ＳｎＯ２、ＳｎＯ３、ＴｉＯ２、Ｔｉ２Ｏ３、ＲｕＯ２、ＮｉＯ、Ｔａ２Ｏ３、Ｗ２Ｏ３、ＷＯ２、ＷＯ３、及びＣｒ２Ｏ３からなる群のうち少なくとも１種以上を含む、請求項１〜５のいずれか１項に記載の二次電池用集電体。
【請求項７】
前記導電性ナノ粒子集合体が、集電体本体表面に対して平行、又は略平行に配向している、請求項１〜６のいずれか１項に記載の二次電池用集電体。
【請求項８】
前記線状が、直線状、又は略直線状である、請求項１〜７のいずれかに記載の二次電池用集電体。
【請求項９】
前記導電性ナノ粒子集合体からなる層が、前記導電性ナノ粒子集合体のみからなる層である、請求項１〜８のいずれかに記載の二次電池用集電体。
【請求項１０】
前記金属が、金属板、金属箔、又は金属薄膜である、請求項１〜９のいずれかに記載の二次電池用集電体。
【請求項１１】
次の工程（ＩＩ）〜（ＩＶ）：
少なくとも１種の金属元素を含む導電性粒子原料化合物、アルカリ溶液、及びセルロースナノファイバーを含有するスラリーを調製する工程（ＩＩ）、
前記工程（ＩＩ）で得られたスラリーを、水熱反応に付して前記セルロースナノファイバーに担持されてなる導電性ナノ粒子集合体を得る工程（ＩＩＩ）、及び、
前記工程（ＩＩＩ）で得られた、前記セルロースナノファイバーに担持されてなる前記導電性ナノ粒子集合体を、集電体本体の少なくとも一方の表面に積層する工程（ＩＶ）
を含む、請求項１〜１０のいずれかに記載の二次電池用集電体の製造方法。
【請求項１２】
工程（ＩＩ）のスラリー中におけるセルロースナノファイバーの含有量が、スラリー中の水１００質量部に対し、炭素原子換算量で０．１質量部〜１０質量部である、請求項１１に記載の二次電池用集電体の製造方法。
【請求項１３】
工程（ＩＩＩ）における水熱反応が、温度が１００℃以上、圧力が０．１ＭＰａ〜１．２ＭＰａ、反応時間が０．５時間〜２４時間である、請求項１１又は１２に記載の二次電池用集電体の製造方法。
【請求項１４】
請求項１〜１０のいずれかに記載の二次電池用集電体を備える、二次電池。
【請求項１５】
前記二次電池が、リチウムイオン二次電池、ナトリウムイオン二次電池、又は、マグネシウムイオン電池である、請求項１４に記載の二次電池。
【発明の詳細な説明】
【技術分野】
【０００１】
本発明は、二次電池用集電体、及びその製造方法、並びにそれを用いた二次電池に関する。特に、導電性ナノ粒子集合体を被覆して電極合材層との結着力を向上させた二次電池用集電体、及びその製造方法、並びにそれを用いた二次電池に関する。
【背景技術】
【０００２】
高エネルギー密度を有するリチウムイオン二次電池を代表とする二次電池は、携帯型電気機器や電気自転車等の電源として利用が拡大している中、さらなる高容量化や大電流での充放電といった市場の要求を満足させるための開発が進められている。
【０００３】
通常、二次電池は、アルミニウム箔等の正極集電体上に正極活物質を含む正極合剤層が積層されてなる正極と、銅箔等の負極集電体上に負極活物質を含む負極合剤層が積層されてなる負極と、電解質塩と有機溶媒とを含む非水電解液とが備えられている（以下、アルミニウム箔等の正極集電体、銅箔等の負極集電体、又はその両方を総称して、「集電体本体」と呼ぶ場合がある。）。
【０００４】
このような構成の二次電池においては、電解液中に含まれる電解質の作用により、集電体本体が陽極酸化されて腐食し、サイクル特性や電池容量が低下してしまうという問題があった。さらに、二次電池の高性能化、特に正極活物質の放電電位の向上に伴って上述の腐食現象の発生は増加し、高温環境下で電池を保存又は充放電サイクルを行った場合、上記腐敗現象の発生はより顕著となる。
【０００５】
上記二次電池の集電体本体の腐食現象を防止又は抑制するために、例えば、特許文献１には、集電体本体の表面にメジアン径が０．８μｍ以下の微粒炭素を塗布する提案がなされている。また、特許文献２には、集電体本体上に、貴金属、合金、導電性セラミックス、半導体、有機半導体及び導電性ポリマーから選ばれる少なくとも１種の材料を含む保護層を形成する提案がなされている。また、特許文献３には、金属製の基材と、接合層と、表面側に位置する導電材の粒子径が接合層の基材側に位置する導電材の粒子径よりも大きい接合層を有する集電体についての提案がなされている。また、特許文献４には、導電性粒子とコート層用バインダーとを含む、厚さが１０ｎｍ〜１０００ｎｍのコート層が表面に配置された集電体についての提案がなされている。
【先行技術文献】
【特許文献】
【０００６】
【特許文献１】特開２００２−２９８８５３号公報
【特許文献２】特開２００２−２０３５６２号公報
【特許文献３】特開２００９−３０１８９８号公報
【特許文献４】特開２０１４−２３８９４３号公報
【発明の概要】
【発明が解決しようとする課題】
【０００７】
しかしながら、特許文献１、又は特許文献３の実施例で用いられているようなサブミクロンの導電性粒子を用いた場合、二次電池のセルに占める保護層の体積割合が大きくなり、活物質量の減少による電池容量の低下が生じてしまう。
【０００８】
一方、特許文献２、又は特許文献４のように平均粒径が数十ｎｍの導電性粒子を用いた場合においても、乾燥工程における導電性粒子の凝集により集電体本体の表面の一部が露出してしまい、集電体本体の腐食抑制効果が十分に得られないことが判明した。
【０００９】
したがって、本発明は、薄くかつ均一な保護層が集電体本体に積層されている二次電池用集電体を提供することを目的とする。
【００１０】
また、本発明は、薄くかつ均一な保護層が集電体本体に積層されている二次電池用集電体を簡便に製造する方法を提供することを目的とする。
【００１１】
さらに、本発明は、充放電特性、及びエネルギー密度に優れた二次電池を提供することを目的とする。
【課題を解決するための手段】
【００１２】
本発明者らは、鋭意検討した結果、セルロースナノファイバー（以下、「ＣＮＦ」と称する場合もある。）を軸又は基材として、これに導電性ナノ粒子が複数連なって担持してなる導電性ナノ粒子集合体を、二次電池の集電体本体の表面に積層することによって、保護層が集電体本体に均一に結着された二次電池用集電体が得られることを見出し、本発明を完成させるに至った。
【００１３】
すなわち、本発明に係る二次電池用集電体は、正極又は負極の集電体本体の表面に積層された、セルロースナノファイバーに複数の導電性ナノ粒子が線状に担持されてなる導電性ナノ粒子集合体からなる層（以下、「導電性ナノ粒子集合体層」と呼ぶ場合もある。）を含むことを特徴とする。
【００１４】
なお、本発明における「担持」とは、担体に粒子を付着している状態をいい、より具体的には、セルロースナノファイバーに導電性ナノ粒子集合体の少なくとも一部が付着している状態をいう。
【００１５】
上記二次電池用集電体によれば、正極又は負極（若しくはその両方であってもよい）の集電体本体の表面に積層された導電性ナノ粒子集合体からなる層を構成する複数の導電性ナノ粒子が、セルロースナノファイバーに担持されてなる特異な形状を呈する。このため、集電体本体の表面に積層される導電性ナノ粒子集合体層の薄膜化と同時に、導電性ナノ粒子の均一な積層が可能になる。
【００１６】
また、本発明の二次電池用集電体によれば、セルロースナノファイバーは機械的強度に優れるため、本発明の二次電池用集電体を構成する導電性ナノ粒子集合体層は、低厚みであっても充分な機械的強度を有する。
【００１７】
さらに、上記セルロースナノファイバーは、例えば、国際公開第２０１３／０４２７２０号に記載されるように、バインダーとしての機能を有しているので、別途バインダーを必要とすることなく集電体本体の表面に導電性ナノ粒子集合体層を積層することができる。このため、本発明の二次電池用集電体によれば、集電体本体と導電性ナノ粒子集合体層とが強固に結合して積層することによって、衝撃等の外部からの物理力に対して対抗できることからも、導電性ナノ粒子集合体層は、厚さを薄くしても充分な機械的強度を有することができる。
【００１８】
このように、本発明の二次電池用集電体によれば、集電体本体の表面に積層された均一な保護層によって、電解液との反応による集電体本体の腐食を効果的に抑制することができる。また、本発明の二次電池用集電体は、集電体本体の表面に積層された保護層が薄いことから、二次電池のセル内における正極活物質量又は負極活物質量を減じる必要がなく、電池容量の低下を招かない。なお、本発明は、保護層である導電性ナノ粒子集合体層を、集電体本体の表面に積層する際に、別途のバインダーを用いる場合を排除するものではない。
【００１９】
また、本発明の二次電池用集電体において、上記導電性ナノ粒子の平均粒径が３０ｎｍ以下とすることができる。上記構成を有することにより、電極の厚みをより確実に低減し、ひいてはこれを用いることにより、エネルギー密度に優れた二次電池を形成することが可能となる。
【００２０】
また、本発明の二次電池用集電体において、上記セルロースナノファイバーの平均繊維径が３０ｎｍ以下とすることができる。上記構成を有することにより、電極の厚みをより確実に低減し、ひいてはこれを用いることにより、エネルギー密度に優れた二次電池を形成することが可能となる。
【００２１】
また、本発明の二次電池用集電体において、上記導電性ナノ粒子集合体からなる層（導電性ナノ粒子集合体層）の厚さ（両面の場合にはその片面）が５０ｎｍ〜１０００ｎｍとすることができる。上記構成を有することにより、電極の厚みをより確実に低減し、ひいてはこれを用いることにより、エネルギー密度に優れた二次電池を形成することが可能となる。
【００２２】
また、本発明の二次電池用集電体において、上記導電性ナノ粒子集合体における、導電性ナノ粒子とセルロースナノファイバーのモル比（導電性ナノ粒子／セルロースナノファイバー）は０．８〜２０とすることができる。上記構成を有することにより、低厚みであっても充分な機械的強度を有する二次電池用集電体となりうる。
【００２３】
また、本発明の二次電池用集電体において、上記導電性ナノ粒子が、Ｉｎ２Ｏ３、ＺｎＯ、ＺｎＯ２、ＳｎＯ、ＳｎＯ２、ＳｎＯ３、ＴｉＯ２、Ｔｉ２Ｏ３、ＲｕＯ２、ＮｉＯ、Ｔａ２Ｏ３、Ｗ２Ｏ３、ＷＯ２、ＷＯ３、及びＣｒ２Ｏ３からなる群のうち少なくとも１種以上を含むものであっても構わない。上記構成を有することにより、二次電池用集電体としてより好適なものとなりうる。
【００２４】
さらに、本発明の導電性ナノ粒子集合体は、集電体本体表面に対して平行、又は略平行に配向していてもよい。上記構成を有することによって、配向方向がランダムな導電性ナノ粒子集合体から形成される導電性ナノ粒子集合体層と比較して、緻密性に優れる層を形成することが可能となり、導電性ナノ粒子集合体層の厚みをより薄くすることが可能となる。
【００２５】
また、本発明の二次電池用集電体において、上記線状が、直線状、又は略直線状とすることができる。上記構成とすることにより、二次電池用集電体として好適なものとなりうる。なお、本発明における「線状」とは、上記導電性ナノ粒子が連続的に配列しているものを含み、例えば、直線状、略直線状、非定形曲線状、蛇行配列、無規則的配列等であってもよい。また、主たる部分（例えば、電子顕微鏡観察による面積比で当該ＣＮＦの５０％以上）が線状であればよく、一部に塊状部分が存在するものも含む。
【００２６】
また、本発明の二次電池用集電体において、上記導電性ナノ粒子集合体からなる層が、上記導電性ナノ粒子集合体のみからなる層とすることができる。上記構成を有することにより、低厚みであっても充分な機械的強度を有する二次電池用集電体となりうる。
【００２７】
また、本発明の二次電池用集電体において、上記金属が、金属板、金属箔、又は金属薄膜であることが好ましい。上記構成を有することにより、低厚みであっても充分な機械的強度を有する二次電池用集電体となりうる。
【００２８】
一方、本発明の二次電池用集電体の製造方法は、
次の工程（ＩＩ）〜（ＩＶ）：
少なくとも１種の金属元素を含む導電性粒子原料化合物、アルカリ溶液、及びセルロースナノファイバーを含有するスラリーを調製する工程（ＩＩ）、
上記工程（ＩＩ）で得られたスラリーを、水熱反応に付して上記セルロースナノファイバーに担持されてなる導電性ナノ粒子集合体を得る工程（ＩＩＩ）、及び、
上記工程（ＩＩＩ）で得られた、上記セルロースナノファイバーに担持されてなる上記導電性ナノ粒子集合体を、集電体本体の少なくとも一方の表面に積層する工程（ＩＶ）
を含むことを特徴とする。
【００２９】
本発明の二次電池用集電体の製造方法によれば、簡易な方法でセルロースナノファイバーに担持された導電性ナノ粒子集合体を得ることができ、上記導電性ナノ粒子集合体は、常用の方法によって集電体本体の表面に簡便に積層することができる。これにより、薄くかつ均一な導電性ナノ粒子集合体層が表面に付加された二次電池用集電体を簡便に提供することができる。
【００３０】
また、本発明の二次電池用集電体の製造方法において、工程（ＩＩ）のスラリー中におけるセルロースナノファイバーの含有量が、スラリー中の水１００質量部に対し、炭素原子換算量で０．１質量部〜２０質量部とすることができる。上記構成とすることにより、より好適に上記二次電池用集電体を得ることができる。
【００３１】
また、本発明の二次電池用集電体の製造方法において、工程（ＩＩＩ）における水熱反応が、温度が１００℃以上、圧力が０．１ＭＰａ〜１．２ＭＰａ、反応時間が０．５時間〜２４時間とすることができる。上記構成とすることにより、より好適に上記二次電池用集電体を得ることができる。
【００３２】
他方、本発明の二次電池は、上記二次電池用集電体を備えることを特徴とする。
【００３３】
上記二次電池は、上記特性を有する二次電池用集電体を構成要素として備えるため、充放電容量や耐久性等に優れたものとなる。
【００３４】
また、本発明の二次電池は、リチウムイオン二次電池、ナトリウムイオン二次電池、又は、マグネシウムイオン電池であることが好ましい。上記特性を備えるため、充放電容量や耐久性等をより一層高めた二次電池となりうる。
【発明の効果】
【００３５】
本発明の二次電池用集電体によると、薄くかつ均一な導電性ナノ粒子集合体層が表面部に積層されている二次電池用集電体を得ることができる。
【００３６】
また、本発明の二次電池用集電体の製造方法によると、薄くかつ均一な導電性ナノ粒子集合体層が表面部に積層されている二次電池用集電体を簡便に得ることが可能となる。
【００３７】
また、本発明の二次電池によると、上記特性を有する二次電池用集電体を備えるため、充放電特性、及びエネルギー密度に優れた二次電池を得ることができる。
【発明を実施するための形態】
【００３８】
以下、本発明について詳細に説明する。
【００３９】
〔二次電池用集電体〕
本発明に係る二次電池用集電体は、集電体本体と、集電体本体の少なくとも一方の表面に積層された、セルロースナノファイバーに複数の導電性ナノ粒子が線状に連続して担持されてなる導電性ナノ粒子集合体（導電性ナノ粒子集合体層）とを含むことを特徴とする。
【００４０】
導電性ナノ粒子集合体（以下、「ナノアレイ」とも称する。）は、セルロースナノファイバーに複数の導電性ナノ粒子が線上に担持してなる、特異な形状を呈する。ナノアレイとは、一方のナノスケールの構造体に、他方のナノスケールの構造体が配列化されてなる形状を意味する。
【００４１】
本発明におけるナノアレイは、例えば、平均繊維径が３０ｎｍ以下のＣＮＦに、例えば、他方のナノスケールの構造体としての、平均粒径が３０ｎｍ以下の複数の導電性ナノ粒子が、例えば、直線的に連続して担持してなる、特異な形状を呈する。ここで、「平均粒子径」とは、電子顕微鏡による観察において、数十個（例えば、２０個。）の粒子の粒子径（長軸の長さ）の測定値の平均値を指す。
【００４２】
上記ナノアレイは、導電性ナノ粒子がＣＮＦに線状に担持、特に直線的に連続して担持してなるため、凝集抑制を目的として導電性ナノ粒子に表面修飾を施したり、分散剤を使用したりする必要がなく、さらに適度な分散状態を保持していることから、簡便に電極層の表面に薄層（薄膜）として積層することができる。また、導電性ナノ粒子は強固にＣＮＦに担持しているため、ナノアレイが分解して導電性ナノ粒子が単一の独立粒子として振る舞うことはない。
【００４３】
上記ナノアレイは、ＣＮＦの表面が導電性ナノ粒子の不均質核生成の核生成部位となり、導電性ナノ粒子が極細のＣＮＦを囲い込むように結晶成長しつつ、同様に結晶成長中の隣接するナノ粒子と接するまで結晶成長を継続することによって、ナノ粒子が不要に凝集することなく、整然と連なりながらＣＮＦに連続して堅固に担持されて、特異な形状が形成されてなるものと推測される。なお、本発明の範囲は、上記推測のメカニズムのみに限定するものではない。
【００４４】
上記ナノアレイからなる導電性ナノ粒子集合体層は、基材となる集電体本体の少なくとも一方の表面を被覆していればよいが、両面を被覆してもよい。両面を被覆することで、例えば、正極−セパレータ−負極−セパレータの積層構造を基本単位とする多層積層構造を有する二次電池を簡便に製造することができる。
【００４５】
上記ナノアレイを構成するＣＮＦとは、全ての植物細胞壁の約５割を占める骨格成分であって、上記細胞壁を構成する植物繊維をナノサイズまで解繊等することにより得ることができる軽量高強度繊維であり、水への良好な分散性も有している。
【００４６】
上記ＣＮＦの平均繊維径は、例えば、３０ｎｍ以下であって、好ましくは２０ｎｍ以下であり、より好ましくは１０ｎｍ以下である。下限値については特に制限はないが、通常１ｎｍ以上である。
【００４７】
上記ＣＮＦの平均長さは、集電体本体の表面への積層を効率的に行う観点、及びバインダーとして集電体本体の表面に有効に積層する観点から、好ましくは１μｍ〜５００μｍであり、より好ましくは５μｍ〜２００μｍであり、さらに好ましくは１０μｍ〜１００μｍである。
【００４８】
上記ＣＮＦを用いた１０質量％濃度のＣＮＦスラリーの２５℃における粘度は、好ましくは３００００ｍＰａ・ｓ〜２０００００ｍＰａ・ｓであり、より好ましくは４００００ｍＰａ・ｓ〜１５００００ｍＰａ・ｓであり、さらに好ましくは４５０００ｍＰａ・ｓ〜１２００００ｍＰａ・ｓである。
【００４９】
上記ナノアレイを構成する導電性ナノ粒子としては、少なくとも１種の金属元素を含み、かつナノサイズの粒子を形成することが可能であって、導電性を有しているものであればよく、特に限定されない。上記導電性ナノ粒子としては、金属元素の酸化物、及びそれらの複合化物等の粒子があげられる。
【００５０】
導電性ナノ粒子の構成材料として、具体的には、単一元素の酸化物として、Ｉｎ２Ｏ３、ＺｎＯ、ＺｎＯ２、ＳｎＯ、ＳｎＯ２、ＳｎＯ３、ＴｉＯ２、Ｔｉ２Ｏ３、ＲｕＯ２、ＮｉＯ、Ｔａ２Ｏ３、Ｗ２Ｏ３、ＷＯ２、ＷＯ３、Ｃｒ２Ｏ３が好ましい。また、Ｉｎ２Ｏ３にＺｎ、Ｍｏ、Ｗ、Ｔｉ、Ｚｒ、Ｓｎ及びＨから選ばれる少なくとも一種の元素を添加したもの、ＳｎＯ２にＦ、Ｗ、Ｔａ、Ｓｂ、Ｐ及びＢから選ばれる少なくとも一種の元素を添加したもの、ＺｎＯにＧａ、Ａｌ及びＢから選ばれる少なくとも一種の元素を添加したもの、並びにＴｉＯ２にＮｂ元素を添加したものから選ばれる少なくとも１つであることが好ましい。なかでも、導電性、電解液及び電解塩への耐性、及び耐酸化性の観点から、ＳｎＯ２がより好ましい。これらの化合物は単独で使用してもよく、また２種以上を混合して使用してもよい。
【００５１】
ナノアレイを構成する導電性ナノ粒子は、微結晶粒子からなる。具体的には、上記導電性ナノ粒子の平均粒子径は、好ましくは３０ｎｍ以下であり、より好ましくは２０ｎｍ以下であり、特に好ましくは１５ｎｍ以下である。下限値については特に制限はないが、通常３ｎｍ以上である。このように、導電性ナノ粒子は非常に微小な粒子であり、上記の平均繊維径の非常に細いＣＮＦと相俟って、軸径の非常に細いナノアレイを構成することができる。このため、上記ナノアレイが集電体本体の表面に積層してなる導電性ナノ粒子集合体層を薄膜とすることが可能となる。
【００５２】
上記導電性ナノ粒子の晶癖（結晶の外形）としては、板状、針状、六面体、柱状等があげられる。なかでも、ＣＮＦとの担持が強固である観点から、ＣＮＦの軸長方向に伸延した六面体粒子が好ましい。
【００５３】
なお、上記ナノアレイは、粒子径や形状が均一な導電性ナノ粒子の集合体であることが好ましいが、粒子径や形状が異なる導電性ナノ粒子の集合体であってもよく、また化学組成が異なる２種以上の導電性ナノ粒子の集合体であってもよい。
【００５４】
また、本発明の二次電池用集電体において、上記導電性ナノ粒子集合体における、導電性ナノ粒子とセルロースナノファイバーのモル比（導電性ナノ粒子／セルロースナノファイバー）は０．８〜２０とすることができるが、０．９〜１７であってもよく、特に好ましくは１〜１５である。
【００５５】
また、本発明の二次電池用集電体における導電性ナノ粒子集合体層の膜厚（複数面の場合にはその片面）は、薄膜化の観点から、５０ｎｍ〜１０００ｎｍが好ましく、５０ｎｍ〜５００ｎｍがより好ましく、５０ｎｍ〜３００ｎｍが特に好ましい。電極表面に積層される導電性ナノ粒子集合体層が５０ｎｍより薄いと、集電体本体の表面において十分に保護されない部分が生じる場合がある。
【００５６】
本発明の二次電池用集電体を構成する集電体本体は、正極又は負極に用いられる集電体本体（両方に用いる場合はその両方の極）である。なお、二次電池の構成において、本発明の二次電池用集電体は正極及び負極の両極における使用が好ましいが、正極又は負極のいずれか一方の極のみに用いてもよい。
【００５７】
正極集電体本体は、金属を用いることができる。上記金属として、金属板、金属箔、金属コイル、金属棒、金属円柱、金属薄膜、エキスパンドメタル、発泡メタルパンチメタル等を用いることができ、メッシュ状のものであってもよい。なかでも、上記金属が、金属板、金属箔、又は金属薄膜であることが好ましい。上記金属は、熱の影響下で蒸発又は分解しない材料、例えば、Ａｌ、Ｔｉ、Ｆｅ、Ｎｉ、Ｃｕ等の金属又はその合金から作ることが好ましい。また、上記正極集電体本体の膜厚は、電気化学的な安定性を確保する観点から、５μｍ〜３０μｍであることが好ましい。
【００５８】
さらに、上記正極集電体本体として、三次元多孔質構造を有する多孔質金属集電体（例えば、株式会社ＵＡＣＪ社製、ファスポーラス）を、用いてもよい。
【００５９】
一方、負極集電体本体にも、金属板、金属箔、金属コイル、金属棒、金属円柱、金属薄膜、エキスパンドメタル、発泡メタルパンチメタル等を用いることができ、メッシュ状のものであってもよい。なかでも、上記金属が、金属板、金属箔、又は金属薄膜であることが好ましい。具体的には、Ｃｕ又はその合金が用いられ、上記負極集電体本体の膜厚は、電気化学的な安定性を確保する観点から、５μｍ〜３０μｍが好ましい。
【００６０】
本発明の二次電池用集電体の厚み、すなわち、導電性ナノ粒子集合体からなる導電性ナノ粒子集合体層と集電体本体とを含む全体の厚さは、５μｍ〜３１μｍが好ましく、５μｍ〜３０．５μｍがより好ましく、５μｍ〜３０μｍが特に好ましい。
【００６１】
さらに、本発明の二次電池用集電体を構成する集電体本体の導電性ナノ粒子集合体を積層する側の表面には、導電性ナノ粒子集合体を当該集電体本体表面に対して平行、又は略平行に配向するために、溝形状のパターンを有してもよい。具体的には、例えば、特開２０１４−６５２３３号公報に記載されるように、幅が０．１μｍ〜０．５μｍ、深さが０．１μｍ〜０．５μｍのＶ字形状の溝が一定方向に向いているパターンである。こうすることによって、集電体本体に塗布された導電性ナノ粒子集合体が、当該溝に沿って一軸配向するため、導電性ナノ粒子集合体層を緻密化することが可能となる。
【００６２】
また、本発明の二次電池用集電体において、上記線状が、直線状、又は略直線状とすることができる。
【００６３】
〔二次電池用集電体の製造方法〕
一方、本発明の二次電池用集電体は、次の工程（ＩＩ）〜（ＩＶ）：
次の工程（ＩＩ）〜（ＩＶ）：
少なくとも１種の金属元素を含む導電性粒子原料化合物、アルカリ溶液、及びセルロースナノファイバーを含有するスラリーを調製する工程（ＩＩ）、
上記工程（ＩＩ）で得られたスラリーを、水熱反応に付して上記セルロースナノファイバーに担持されてなる導電性ナノ粒子集合体を得る工程（ＩＩＩ）、及び、
上記工程（ＩＩＩ）で得られた、上記セルロースナノファイバーに担持されてなる上記導電性ナノ粒子集合体を、集電体本体の少なくとも一方の表面に積層する工程（ＩＶ）
を含む製造方法によって、得ることができる。
【００６４】
また、本発明の二次電池用集電体の製造方法において、
さらに、工程（ＩＩ）に先立ち、上記集電体本体を製造する工程（Ｉ）、を含む製造方法を適宜用いることができうる。
【００６５】
工程（Ｉ）は、正極又は負極（若しくはその両方であってもよい）である集電体本体を得る工程である。上記正極又は上記負極については、常用の製造方法を適宜用いればよい。
【００６６】
工程（ＩＩ）は、少なくとも１種の金属元素を含む導電性粒子原料化合物、アルカリ溶液、及びセルロースナノファイバーを含有するスラリーを調製する工程である。工程（ＩＩ）では、まず、少なくとも１種の金属元素を含む導電性粒子原料化合物、水、及びセルロースナノファイバーを混合してスラリーＡを得る。
【００６７】
導電性粒子原料化合物としては、具体的には、例えば、インジウム化合物、亜鉛化合物、錫化合物、チタン化合物、ルテニウム化合物、ニッケル化合物、タンタル化合物、タングステン化合物又はクロム化合物等の金属化合物があげられる。なかでも、上記金属元素の硫酸塩、硝酸塩、炭酸塩、酢酸塩、シュウ酸塩、酸化物、水酸化物、ハロゲン化物等を好適に使用することができる。これらの化合物は単独で使用してもよく、また２種以上を混合して使用してもよい。
【００６８】
これら導電性粒子原料化合物及びセルロースナノファイバーを混合してスラリーＡを調製する際、水を用いる。上記水の使用量は、各原料の溶解性又は分散性、撹拌の容易性、及び水熱反応の効率等の観点から、導電性粒子原料化合物の金属元素１モルに対して１０モル〜３００モルが好ましく、さらに５０モル〜２００モルが好ましい。また、スラリーＡ中におけるセルロースナノファイバーの含有量は、スラリーＡ中の水１００質量部に対し、セルロースナノファイバーの炭素原子換算量で好ましくは０．１質量部〜２０質量部であり、より好ましくは０．１質量部〜１０質量部である。
【００６９】
また、導電性粒子原料化合物とセルロースナノファイバーとの混合比率は、セルロースナノファイバーの炭素原子換算量１００質量部に対して、導電性粒子原料化合物が０．１質量部〜１００００質量部であり、より好ましくは１質量部〜７０００質量部であり、特に好ましくは５質量部〜４０００質量部である。これは、次工程（ＩＩＩ）で得られる導電性ナノ粒子集合体の、導電性ナノ粒子とセルロースナノファイバーとのモル比（導電性ナノ粒子／ＣＮＦ）が０．８〜２０であり、より好ましくは０．９〜１７であり、特に好ましくは１〜１５となる比率である。セルロースナノファイバーに対する、導電性粒子原料化合物の混合量が極めて少ない場合、導電性粒子の生成過程では核生成よりも結晶成長が卓越するため、ナノアレイを構成する個々の導電性粒子の粒径は大径化する。一方、セルロースナノファイバーに対する、導電性粒子原料化合物の混合量が極めて多い場合、次工程（ＩＩＩ）における水熱反応においてナノアレイ（導電性ナノ粒子集合体）化されない余剰の金属成分同士が結合し、大径の結晶となって導電性ナノ粒子集合体中の夾雑物となる。このような夾雑物を含む導電性ナノ粒子集合体を、次々工程（ＩＶ）において集電体本体の表面に積層した場合、上記夾雑物によって導電性ナノ粒子集合体層による薄くかつ均一な被覆が困難になり、集電体本体の一部が電解液に接触しやすい状態になり、集電体本体に腐食が生じる場合がある。
【００７０】
工程（ＩＩ）では、次に、上記スラリーＡにアルカリ溶液を添加してスラリーＢとし、中和反応によって、スラリーＢ中に溶解又は分散している金属成分を金属水酸化物にする。アルカリ溶液を添加するには、２５℃におけるスラリーＢのｐＨを１０〜１４に保持するのに充分な量を滴下するのが好ましい。上記アルカリ溶液としては、例えば、水酸化ナトリウム、水酸化カリウム、炭酸ナトリウム、アンモニア等の水溶液を用いることができ、そのなかでも、水酸化ナトリウム、炭酸ナトリウム又はそれらの混合溶液を用いるのが好ましい。これらの化合物は単独で使用してもよく、また２種以上を混合して使用してもよい。
【００７１】
スラリーＢは、金属水酸化物を良好に生成させる観点から、撹拌して中和反応を進行させるのが好ましい。中和反応中におけるスラリーＢの温度は、５℃以上が好ましく、より好ましくは１０℃〜６０℃である。また、スラリーＢの撹拌時間は、５分〜１２０分が好ましく、３０分〜６０分がより好ましい。
【００７２】
工程（ＩＩＩ）は、得られたスラリーＢを、水熱反応に付して、ナノアレイ（導電性ナノ粒子集合体）を得る工程である。
【００７３】
水熱反応中の温度は、１００℃以上であるのが好ましく、さらにセルロースナノファイバーの熱分解を抑制する観点から、１９０℃以下であるのがより好ましい。また、上記温度は、１３０℃〜１８０℃がさらに好ましく、１４０℃〜１６０℃が特に好ましい。水熱反応は耐圧容器中で行うのが好ましく、１９０℃以下で行う場合、この時の圧力は１．２ＭＰａ以下であるのが好ましく、１００℃〜１９０℃で水和反応を行う場合、０．１ＭＰａ〜１．２ＭＰａであるのが好ましく、１３０℃〜１８０℃では０．３ＭＰａ〜０．９ＭＰａであるのが好ましく、１４０℃〜１６０℃では０．３ＭＰａ〜０．６ＭＰａであるのが好ましい。水熱反応時間は、０．５時間〜２４時間が好ましく、さらに０．５時間〜１５時間が好ましい。水熱反応時間が２４時間を超える場合、ナノアレイを構成する導電性ナノ粒子が過剰に大径化するおそれがある。
【００７４】
得られる水熱反応生成物は、セルロースナノファイバーと金属酸化物からなるナノアレイであり、ろ過後、水で洗浄し、乾燥することによりこれを単離できる。上記ナノアレイを水で洗浄する際、ナノアレイ１質量部に対し、水を５質量部〜１００質量部用いるのが好ましい。
【００７５】
洗浄後、得られたナノアレイに含まれる水分を除去するために、必要に応じて乾燥処理が施される。乾燥手段は、凍結乾燥、真空乾燥、温風乾燥が用いられ、凍結乾燥又は温風乾燥が好ましい。温風乾燥を行う場合、温風の温度は、セルロースナノファイバーの熱分解を抑制する観点から、５０℃〜２３０℃であればよく、７０℃〜２００℃が好ましい。また、乾燥に要する処理時間は乾燥方法に応じて適宜設定される。
【００７６】
また、ナノアレイの凝集を低減できる観点から、ナノアレイの洗浄後、乾燥を行わず、リパルプすることによって所望の濃度のナノアレイを含有するスラリーを調製してもよい。次の工程（ＩＶ）で行われる、集電体本体の表面への積層時のハンドリングの観点から、スラリー中のナノアレイの濃度は、好ましくは０．１質量％〜１５質量％であり、より好ましくは０．３質量％〜１３質量％であり、さらに好ましくは０．５質量％〜１０質量％である。
【００７７】
なお、セルロースナノファイバーの分散性を高めることで、高い分散性を有するナノアレイを得る観点から、工程（ＩＩ）においてセルロースナノファイバーのスラリーを予め水熱処理した後、工程（ＩＩＩ）において導電性粒子原料化合物のスラリーを添加して、２回目の水熱反応に付すことによって、ナノアレイを得てもよい。
【００７８】
工程（ＩＶ）は、工程（ＩＩＩ）によって得られたナノアレイを集電体本体の少なくとも一方の表面に積層する工程である。
【００７９】
上述のように、ナノアレイはバインダー効果も有するため、この工程（ＩＶ）では、ナノアレイ又はナノアレイスラリーを、水と有機溶媒（例えば、エタノール又はエチレングリコール）に撹拌、混合するか、又は、ナノアレイを、有機溶媒（例えば、ヘキサン、シクロヘキサン、キシレン、エタノール又はエチレングリコール）のみからなる溶媒中に撹拌、混合してなる、ナノアレイスラリーＣを用いて、集電体本体の表面にナノアレイを積層することができる。
【００８０】
さらに、上記ナノアレイスラリーＣに、バインダーを混合してもよい。バインダーとしては、例えば、カルボキシメチルセルロースがあげられる。上記バインダーの使用により、より強固に、集電体本体の表面に導電性ナノ粒子集合体層を積層することができる。この際、ナノアレイスラリーＣに混合するバインダーの混合量は、上記スラリーＣ中のナノアレイ１００質量部に対して、好ましくは０．１質量部〜５質量部であり、より好ましくは０．５質量部〜２質量部である。
【００８１】
集電体本体の表面へのナノアレイの積層方法には、特に限定されず、例えば、コーティング法、キャスト法等の公知の方法が利用できる。コーティング法としては、グラビアコート法、グラビアリバースコート法、ロールコート法、リバースロールコート法、マイクログラビアコート法、コンマコート法、エアナイフコート法、バーコート法、メイヤーバーコート法、ディップコート法、ダイコート法、スプレーコート法等があげられる中で、ナノアレイの配向が促進される観点からは、高速（リバース）グラビアコート法等の高シェア塗工法が好ましい。
【００８２】
また、集電体本体の両面にナノアレイを積層する方法としては、例えば、２本の対峙したマイヤーバー、リバースロール、ダイ等の間に集電体本体を通し、両面同時にナノアレイスラリーＣを塗工する方法が好適である。なお、集電体の両面にナノアレイを積層する場合、単に、ナノアレイスラリーＣに集電体本体を浸漬させてもよい。
【００８３】
塗工処理後のナノアレイスラリーＣの乾燥方法は、スラリー内の水分を穏やかに蒸発させる観点から、８０℃以下の温度での真空乾燥、恒温乾燥、温風乾燥が好ましく、中でも５０℃以下の恒温乾燥又は温風乾燥がより好ましい。
【００８４】
上記温風乾燥では、塗工処理後のナノアレイスラリーＣに一定方向から熱風をあてるのが好ましい。すなわち、一定方向から熱風をあてることによって、熱風の風向に沿ってナノアレイスラリーＣが流動し、これに伴ってナノアレイも流動して一軸配向する傾向がある。これによって、導電性ナノ粒子集合体層をより緻密化することが可能となる。
【００８５】
本発明の二次電池用集電体が使用可能な二次電池は、特に限定されず、リチウムイオン二次電池、ナトリウムイオン二次電池、マグネシウムイオン二次電池等の、あらゆる二次電池に使用することができる。
【００８６】
また、本発明の二次電池用集電体と二次電池を構成する、正極活物質、負極活物質、電解液及び電解質の各材料種の組合せは、特に限定されない。
〔二次電池〕
他方、本発明の二次電池等は、上記二次電池用集電体を備えることを特徴とする。
【００８７】
本発明の二次電池においては、上述の二次電池用集電体を適宜適用できる。また、本発明の二次電池の構成、及び製造方法は、本発明の二次電池用集電体を用いる他は、公知の構成、及び公知の手法を適宜組み合わせることができる。また、本発明の二次電池用集電体を適宜適用できる二次電池としては、正極と負極と電解液とセパレータとを必須構成とするものであって、正極又は負極の集電体本体の少なくとも一方の表面に導電性ナノ粒子集合体からなる層が備えられている積層体が形成されるものであれば特に限定されない。
【００８８】
上記の構成を有する二次電池の形状としては、特に制限を受けるものではなく、コイン型、円筒型，角型等種々の形状や、ラミネート外装体に封入した不定形状であってもよい。
【００８９】
また、上記二次電池として、例えば、リチウムイオン二次電池、ナトリウムイオン二次電池、又は、マグネシウムイオン電池であることが好ましい。
【００９０】
本発明の二次電池用集電体を構成要素とする二次電池は、電解液を必須とする。電解液に使用できる非水溶媒としては、アセトニトリル（ＡＮ）、γ−ブチロラクトン（ＢＬ）、γ−バレロラクトン（ＶＬ）、γ−オクタノイックラクトン（ＯＬ）、ジエチルエーテル（ＤＥＥ）、１，２−ジメトキシエタン（ＤＭＥ）、１，２−ジエトキシエタン（ＤＥＥ）、ジメチルスルホキシド（ＤＭＳＯ）、１，３−ジオキソラン（ＤＯＬ）、エチレンカーボネート（ＥＣ）、プロピレンカーボネート（ＰＣ）、ジメチルカーボネート（ＤＭＣ）、ジエチルカーボネート（ＤＥＣ）、エチルメチルカーボネート（ＥＭＣ）、ギ酸メチル（ＭＦ）、テトラヒドロフラン（ＴＨＦ）、２−メチルテトラヒドロフラン（ＭＴＨＦ）、３−メチル−１，３−オキサジリジン−２−オン（ＭＯＸ）、スルホラン（Ｓ）等があげられ、これらは単独で又は二種類以上の混合物として用いることができる。
【００９１】
リチウムイオン二次電池である場合の電解液に使用されるリチウム塩としては、ＬｉＰＦ６、ＬｉＡｓＦ６、ＬｉＣｌＯ４、ＬｉＢＦ４、ＬｉＣＦ３ＳＯ３、Ｌｉ（ＣＦ３ＳＯ２）２Ｎ、ＬｉＣ４Ｆ９ＳＯ３等のリチウム塩があげられる。これらの１種又は２種以上が０．５Ｍ〜２．０Ｍ程度の濃度で上記非水溶媒に溶解される。
【００９２】
また、ナトリウムイオン二次電池である場合の電解液に使用されるナトリウム塩としては、ＮａＰＦ６、ＮａＡｓＦ６、ＮａＣｌＯ４、ＮａＢＦ４、ＮａＣＦ３ＳＯ３、Ｎａ（ＣＦ３ＳＯ２）２Ｎ、ＮａＣ４Ｆ９ＳＯ３等のナトリウム塩があげられ、これらの１種又は２種以上が０．５Ｍ〜２．０Ｍ程度の濃度で上記非水溶媒に溶解される。
【００９３】
また、マグネシウムイオン二次電池である場合の電解液に使用されるマグネシウム塩としては、ＭｇＣｌ２・６Ｈ２Ｏ、ＭｇＢｒ２、ＭｇＩ２、Ｍｇ（ＣｌＯ４）２等のマグネシウム塩があげられ、これらの１種又は２種以上が０．５〜２．０Ｍ程度の濃度でテトラヒドロフラン、ジエチルエーテル、メチルテトラヒドロフラン等のエーテル系溶媒、ジメチルスルホン、メチルエチルスルホン等のアルキルスルホンからなる非水溶媒に溶解される。
【実施例】
【００９４】
以下、本発明について、本発明の二次電池用集電体をリチウムイオン二次電池の負極に用いた場合を例として、実施例に基づき具体的に説明するが、本発明はこれら実施例に限定されるものではない。
【００９５】
なお、各実施例に示す導電性ナノ粒子とＣＮＦのモル比（導電性ナノ粒子／ＣＮＦ）におけるＣＮＦのモル数は、ＣＮＦ固形分が全てセルロース（Ｃ６Ｈ１０Ｏ５）であるとした場合のモル数である。
【００９６】
［実施例１：ＳｎＯ２からなる導電性ナノ粒子集合体層をＡｌ箔に積層した正極集電体（ＳｎＯ２／ＣＮＦのモル比：８．３）］
ＳｎＣｌ２・２Ｈ２Ｏ  ４．６０ｇ、セルロースナノファイバー（スギノマシン社製、Ｔｍａ−１０００２、含水量９８質量％、平均繊維径１０ｎｍ）１９．２９ｇ、及び水５５ｍＬを５分間混合してスラリーＡ１を作製した。得られたスラリーＡ１に、１０質量％濃度のＮａＯＨ水溶液１２．０ｇを添加し、５分間混合してスラリーＢ１を作製した。
【００９７】
得られたスラリーＢ１をオートクレーブに投入し、０．３６ＭＰａで１４０℃×１時間水熱反応を行った。得られた水熱反応生成物を放冷した後、ろ過、水洗して、ＳｎＯ２のナノアレイのケーキＣ１（含水率：３８％）を得た。
【００９８】
得られたケーキＣ１  ０．４０ｇを、エタノール：水＝９：１（体積比）の溶媒１００ｍＬに混合した後、２５℃の温度に保持しながら６０分間撹拌して、固形分量が０．３質量％のスラリーＤ１を得た。
【００９９】
厚さ２０μｍのＡｌ箔の片面に、ドクターブレード（テスター産業社製）を用いてスラリーＤ１を塗工した後、４０℃での恒温乾燥を行い、層厚２００ｎｍの、ＳｎＯ２からなる導電性ナノ粒子集合体層（ＳｎＯ２の平均粒径：１７ｎｍ、ＳｎＯ２／ＣＮＦのモル比：８．３）が片面に積層された正極集電体Ａを得た。
【０１００】
［実施例２：ＺｎＯからなる導電性ナノ粒子集合体層をＡｌ箔に積層した正極集電体（ＺｎＯ／ＣＮＦのモル比：８．４）］
（ＣＨ３ＣＯＯ）２Ｚｎ  ３．７５ｇ、セルロースナノファイバー（同上）１９．２９ｇ、及び水５５ｍＬを５分間混合してスラリーＡ２を作製した。得られたスラリーＡ２に、１０質量％濃度のＮａＯＨ水溶液１２．０ｇを添加し、５分間混合してスラリーＢ２を作製した。
【０１０１】
得られたスラリーＢ２をオートクレーブに投入し、０．３６ＭＰａで１４０℃×１時間水熱反応を行った。得られた水熱反応生成物を放冷した後、ろ過、水洗して、ＺｎＯのナノアレイのケーキＣ２（含水率：３７％）を得た。
【０１０２】
得られたケーキＣ２  ０．３９ｇを、エタノール：水＝９：１（体積比）の溶媒１００ｍＬに混合した後、２５℃の温度に保持しながら６０分間撹拌して、固形分量が０．３質量％のスラリーＤ２を得た。
【０１０３】
厚さ２０μｍのＡｌ箔の片面に、ドクターブレード（同上）を用いてスラリーＤ２を塗工した後、４０℃での恒温乾燥を行い、層厚２００ｎｍの、ＺｎＯからなる導電性ナノ粒子集合体層（ＺｎＯの平均粒径：１７ｎｍ、ＺｎＯ／ＣＮＦのモル比：８．４）が片面に積層された正極集電体Ｂを得た。
【０１０４】
［実施例３：ＳｎＯ２からなる導電性ナノ粒子集合体層をＣｕ箔に積層した正極集電体及び負極集電体（ＳｎＯ２／ＣＮＦのモル比：１５）］
ＳｎＣｌ２・２Ｈ２Ｏ  ８．３１ｇ、セルロースナノファイバー（同上）１９．２９ｇ、及び水５５ｍＬを５分間混合してスラリーＡ３を作製した以外、実施例１と同様にして、ＳｎＯ２のナノアレイのケーキＣ３（含水率：４５％）を得た。
【０１０５】
得られたケーキＣ３  ０．４５ｇを、エタノール：水＝９：１（体積比）の溶媒１００ｍＬに混合した後、２５℃の温度に保持しながら６０分間撹拌して、固形分量が０．３質量％のスラリーＤ３を得た。
【０１０６】
厚さ２０μｍのＡｌ箔の片面に、ドクターブレード（同上）を用いてスラリーＤ３を塗工した後、４０℃での恒温乾燥を行い、層厚２００ｎｍの、ＳｎＯ２からなる導電性ナノ粒子集合体層（ＳｎＯ２の平均粒径：１２ｎｍ、ＳｎＯ２／ＣＮＦのモル比：１５）が片面に積層された正極集電体Ｃを得た。
【０１０７】
さらに、厚さ２０μｍのＣｕ箔にドクターブレード（同上）を用いてスラリーＤ３を塗工した後、４０℃での恒温乾燥を行い、層厚２００ｎｍの、ＳｎＯ２からなる導電性ナノ粒子集合体層（ＳｎＯ２の平均粒径：１２ｎｍ、ＳｎＯ２／ＣＮＦのモル比：１５）が片面に積層された負極集電体Ｃを得た。
【０１０８】
［実施例４：ＳｎＯ２からなる導電性ナノ粒子集合体層をＡｌ箔に積層した正極集電体（ＳｎＯ２／ＣＮＦのモル比：１）］
ＳｎＣｌ２・２Ｈ２Ｏ  ０．５５ｇ、セルロースナノファイバー（同上）１９．２９ｇ、及び水５５ｍＬを５分間混合してスラリーＡ４を作製した以外、実施例１と同様にして、ＳｎＯ２のナノアレイのケーキＣ４（含水率：３３％）を得た。
【０１０９】
得られたケーキＣ４  ０．３７ｇを、エタノール：水＝９：１（体積比）の溶媒１００ｍＬに混合した後、２５℃の温度に保持しながら６０分間撹拌して、固形分量が０．３質量％のスラリーＤ４を得た。
【０１１０】
厚さ２０μｍのＡｌ箔の片面に、ドクターブレード（同上）を用いてスラリーＤ４を塗工した後、４０℃での恒温乾燥を行い、層厚２００ｎｍの、ＳｎＯ２からなる導電性ナノ粒子集合体層（ＳｎＯ２の平均粒径：２５ｎｍ、ＳｎＯ２／ＣＮＦのモル比：１）が片面に積層された正極集電体Ｄを得た。
【０１１１】
［比較例１：ＳｎＯ２粒子をＡｌ箔に積層した正極集電体］
セルロースナノファイバーを使用しない以外は実施例１と同様にして、酸化スズのゾルＡ５（含水率：２６％）を得た。
【０１１２】
得られたゾルＡ５  ０．３３ｇを、エタノール：水＝９：１（体積比）の溶媒５０ｍＬに混合した後、２５℃の温度に保持しながら６０分間撹拌して、固形分量が０．３質量％のスラリーＤ５を得た。スラリーＤ５に、バインダーとしてポリエチレングリコール（ＰＥＧ）を、ＳｎＯ２：ＰＥＧ（質量比）が２０：１となる量で加えた後、混錬してスラリーペーストＥ５を得た。
【０１１３】
厚さ２０μｍのＡｌ箔の片面に、ドクターブレード（同上）を用いてスラリーペーストＥ５スラリーペーストＥ５を塗工した後、４０℃での恒温乾燥を行い、層厚３００ｎｍの、ＳｎＯ２粒子層（ＳｎＯ２の平均粒径：３３ｎｍ）が片面に積層された正極集電体Ｅを得た。
【０１１４】
［比較例２：ＳｎＯ２からなる導電性ナノ粒子集合体層をＡｌ箔に積層した正極集電体（ＳｎＯ２／ＣＮＦのモル比：０．５）］
ＳｎＣｌ２・２Ｈ２Ｏ  ０．２８ｇ、セルロースナノファイバー（同上）１９．２９ｇ、及び水５５ｍＬを５分間混合してスラリーＡ６を作製した以外、実施例１と同様にして、ＳｎＯ２のナノアレイのケーキＣ６（含水率：２７％）を得た。
【０１１５】
得られたケーキＣ６  ０．３４ｇを、エタノール：水＝９：１（体積比）の溶媒１００ｍＬに混合した後、２５℃の温度に保持しながら６０分間撹拌して、固形分量が０．３質量％のスラリーＤ６を得た。
【０１１６】
厚さ２０μｍのＡｌ箔の片面に、ドクターブレード（同上）を用いてスラリーＤ６を塗工した後、４０℃での恒温乾燥を行い、層厚２００ｎｍの、ＳｎＯ２からなる導電性ナノ粒子集合体層（ＳｎＯ２の平均粒径：３０ｎｍ、ＳｎＯ２／ＣＮＦのモル比：０．５）が片面に積層された正極集電体Ｆを得た。
【０１１７】
＜二次電池における充放電特性の評価＞
全ての実施例及び比較例の集電体に、正極活物質として厚さ４０μｍのＬｉＮｉ０．５Ｃｏ０．２Ｍｎ０．３Ｏ２を、負極活物質として黒鉛、ケッチェンブラック、ポリフッ化ビニリデンを質量比９８：１：１で混合した厚さ３０μｍの炭素混合物を、１６ＭＰａで２分間プレスして、正極層又は負極層を作成した。また、負極層には、保護層を有しない厚さ２０μｍのＣｕ泊を用いたものも準備した。電解液／電解質としてエチレンカーボネート及びエチルメチルカーボネートを体積比３：７で混合した混合溶媒にＬｉＰＦ６を１ｍｏｌ／Ｌを溶解したものを準備し、表１に示す組合せでコイン型リチウムイオン二次電池（ＣＲ−２０３２）を製造した。なお、二次電池の製造は、露点が−５０℃以下の雰囲気で常法により組み込み収容した。
【０１１８】
【表１】
2020042976.tif 000002
【０１１９】
＜充放電特性の評価＞
得られたリチウムイオン二次電池を用いて定電流密度でのサイクル特性を評価した。具体的には、放電容量測定装置（北斗電工社製、ＨＪ−１００１ＳＤ８）を用いて、気温３０℃環境における、１Ｃ（１７０ｍＡ）で４．５Ｖまで充電した後、４．５Ｖの定電圧で５時間充電した。その後、０．３３Ｃ（５６ｍＡ）で２．５Ｖまで放電した後、２．５Ｖの定電圧で５時間放電するのを１サイクルとした。
【０１２０】
上記充放電条件において、初期（１サイクル）の電池セルの内部抵抗と、２００サイクル後の電池セルの内部抵抗を、ポテンションスタット（プリンストンアプライドリサーチ社製、ＶｅｒｓａＳＴＡＴ４システム）で測定し、下記式（１）により電池セルの抵抗変化率（％）を求めた。
電池セルの抵抗変化率（％）＝[（２００サイクル後の内部抵抗）−（１サイクル後の内部抵抗）]／（１サイクル後の内部抵抗）×１００  ・・・（１）
【０１２１】
得られた電池セルの抵抗変化率を、本発明の集電体に積層した保護層の特性と共に表２に示す。
【０１２２】
【表２】
2020042976.tif 000003
【０１２３】
表２より、本発明の集電体を用いた実施例１〜４の二次電池は、本発明と異なる保護層を有する集電体を用いた比較例１〜２の二次電池よりも抵抗変化率が小さく、充放電を繰り返しても電気特性が大きく変化しないことがわかる。